КАТАЛИЗАТОР ГИДРОИЗОМЕРИЗАЦИИ, СПОСОБ ЕГО ПОЛУЧЕНИЯ, СПОСОБ ДЕПАРАФИНИЗАЦИИ УГЛЕВОДОРОДНОГО МАСЛА И СПОСОБ ПОЛУЧЕНИЯ БАЗОВОГО СМАЗОЧНОГО МАСЛА

1. Катализатор гидроизомеризации, полученный прокаливанием композиции катализатора, содержащей
-4
2
-4
2
подвергнутое ионному обмену молекулярное сито или его прокаленный продукт, при этом подвергнутое ионному обмену молекулярное сито получено ионным обменом молекулярного сита в растворе, содержащем катионные группы, молекулярное сито включает нанокристаллы, имеющие пористую структуру из десятигранных колец или восьмигранных колец и имеющие отношение объема пор к площади наружной поверхности ([объем пор]/[площадь наружной поверхности]) от 2,0·10 мл/м до 8,0·10 мл/м, и содержит органическую матрицу; и
по меньшей мере один металл, выбранный из группы, состоящей из металлов групп 8-10 Периодической таблицы элементов, молибдена и вольфрама, нанесенный на подвергнутое ионному обмену молекулярное сито или его прокаленный продукт.
2. Катализатор гидроизомеризации по п.1, где молекулярное сито, содержащее органическую матрицу, представляет цеолит типа ZSM-22, ZSM-23 или ZSM-48.
3. Катализатор гидроизомеризации по п.1 или 2, где подвергнутым ионному обмену молекулярным ситом является обработанное методом ионного обмена молекулярное сито, полученное ионным обменом молекулярного сита, содержащего органическую матрицу, в присутствии ионов аммония или протонов.
4. Катализатор гидроизомеризации по п.1, где подвергнутым ионному обмену молекулярным ситом является обработанное методом ионного обмена молекулярное сито, полученное ионным обменом молекулярного сита, содержащего органическую матрицу, в растворе, содержащем воду в качестве основного растворителя и катионные группы.
5. Катализатор гидроизомеризации по п.1, где подвергнутым ионному обмену молекулярным ситом является обработанное методом ионного обмена молекулярное сито, полученное ионным обменом молекулярного сита, содержащего органическую матрицу, заменой раствора новым раствором один или несколько раз.
6. Катализатор гидроизомеризации по п.1, где каталитическая композиция содержит платину и/или палладий, нанесенный на подвергнутое ионному обмену молекулярное сито или его прокаленный продукт.
7. Катализатор гидроизомеризации по п.1, полученный прокаливанием каталитической композиции в атмосфере, содержащей молекулярный кислород, и последующим восстановлением прокаленной композиции в атмосфере, содержащей молекулярный водород.
8. Катализатор гидроизомеризации по п.1, где каталитическая композиция содержит от 1 части по массе до 90 частей по массе подвергнутого ионному обмену молекулярного сита или его прокаленного продукта и от 99 частей по массе до 10 частей по массе по меньшей мере одного пористого оксида, выбранного из группы, состоящей из оксида алюминия, диоксида кремния, оксида титана, оксида бора, оксида магния и диоксида циркония.
9. Катализатор гидроизомеризации по п.1, где каталитическая композиция содержит
носитель, полученный прокаливанием композиции носителя, содержащей от 1 части по массе до 90 частей по массе подвергнутого ионному обмену молекулярного сита и от 99 частей по массе до 10 частей по массе по меньшей мере одного пористого оксида, выбранного из группы, состоящей из оксида алюминия, диоксида кремния, оксида титана, оксида бора, оксида магния и диоксида циркония; и
металл, нанесенный на носитель.
10. Способ получения катализатора гидроизомеризации, включающий
-4
2
-4
2
стадию «а» гидротермического синтеза молекулярного сита, включающего нанокристаллы, имеющие пористую структуру из десятигранных колец или восьмигранных колец и имеющие отношение объема пор к площади наружной поверхности ([объем пор]/[площадь наружной поверхности]) от 2,0·10 мл/м до 8,0·10 мл/м, и содержащего органическую матрицу;
стадию «b» ионного обмена молекулярного сита, содержащего органическую матрицу, в растворе, содержащем катионные группы, с получением подвергнутого ионному обмену молекулярного сита;
стадию «с» получения подвергнутого ионному обмену молекулярного сита или его прокаленного продукта, несущего по меньшей мере один металл, выбранный из группы, состоящей из металлов групп 8-10 Периодической таблицы элементов, молибдена и вольфрама, с получением каталитической композиции;
и стадию «d» прокаливания каталитической композиции.
11. Способ получения катализатора гидроизомеризации по п.10, включающий в стадии «с» нанесение на носитель по меньшей мере одного металла, выбранного из группы, состоящей из металлов групп 8-10 Периодической таблицы элементов, молибдена и вольфрама, с получением каталитической композиции, при этом носитель получен прокаливанием композиции носителя, содержащей от 1 части по массе до 90 частей по массе подвергнутого ионному обмену молекулярного сита и от 99 частей по массе до 10 частей по массе по меньшей мере одного пористого оксида, выбранного из группы, состоящей из оксида алюминия, диоксида кремния, оксида титана, оксида бора, оксида магния и диоксида циркония.
12. Способ депарафинизации углеводородного масла, включающий контактирование углеводородного масла, содержащего нормальные парафины, имеющие 10 или более атомов углерода, с катализатором гидроизомеризации по любому из пп.1-9 в присутствии водорода с превращением части или всех нормальных парафинов в изопарафины.
13. Способ депарафинизации углеводородного масла по п.12, где минеральное масло представляет собой по меньшей мере одно, выбранное из группы, состоящей из парафинового гача, обезжиренного парафина, твердого парафина, микрокристаллического парафина, петролатума и парафина из синтеза Фишера-Тропша.
14. Способ получения базового смазочного масла, включающий стадию контактирования углеводородного масла, содержащего нормальные парафины, имеющие 10 или более атомов углерода, с катализатором гидроизомеризации по любому из пп.1-9 в присутствии водорода в условиях конверсии нормальных парафинов, по существу, на 100% по массе, причем конверсия определяется по формуле (I), приведенной ниже:
[Уравнение 1]
Конверсия нормальных парафинов (%)=[1-(общий мас.% нормальных парафинов, имеющих Cn или более атомов углерода, содержащихся в минеральном масле после контакта)/(общий мас.% нормальных парафинов, имеющих Cn или более атомов углерода, содержащихся в минеральном масле перед контактом)]·100 (1),
где Cn означает минимальное число атомов углерода в нормальных парафинах, имеющих 10 или более атомов углерода, содержащихся в минеральном масле перед контактом.